ШПАТЛЕВКА
PUTTY

Изобретение относится к составам шпатлевок, применяемых для отделки бетонных и штукатурных поверхностей.
Известны составы, содержащие цемент, известковое тесто, хлористый кальций, сурик железный (а.с. 666146, С04В 28/18, 1977).
Наиболее близкой по технической сущности и достигаемому результату является шпатлевка, содержащая раствор Na(OH), аэросил, глину, мел (патент 2182892, С2, 2000).
Недостатком указанных композиций является недостаточная жизнеспособность.
Задачей изобретения является устранение указанных недостатков.
Поставленная задача решается тем, что шпатлевка, включающая жидкое стекло, мел, добавку-загуститель и структурообразующую добавку, содержит в качестве добавки-загустителя органобентонит (ТУ 95-2752-2000), а в качестве структурообразующей добавки - титаносиликат кальция ТСК-008 (ТУ 2169-193-10968286-2005) при следующем соотношении компонентов, мас.%:
жидкое стекло плотностью 1,14-1,15
21,8-23,3
титаносиликат кальция ТСК-008
2,3-4,5
органобентонит
0,69-0,81
мел
71,8-74,8
3
3
5
Титаносиликат кальция ТСК-008 представляет собой порошок светло-бежевого цвета, имеющий насыпную плотность 800-1150 кг/м, истинную плотность 2,9 г/см. Размеры частиц 8-10 мкм, остаток на сите №0045 - менее 0,08%. Химическая формула CaTiSiO.
Приготовление шпатлевки осуществляют следующим образом. В смеситель любого типа загружают жидкое стекло указанной плотности, органобентонит, полученную смесь перемешивают, после чего добавляют титаносиликат кальция ТСК-008, вновь перемешивают. В полученную смесь добавляют мел и после перемешивания перетирают на краскотерке. Конкретные примеры составов и их свойства приведены в табл.1, 2.
Таблица 1
Наименование ингредиентов
Составы, мас.%
I
II
III
IV
V
прототип
жидкое стекло
21,8
22,89
23,3
24
21
-
титаносиликат
2,7
4,5
3,5
5
2
-
кальция ТСК-008
органобентонит
0,7
0,81
0,69
0,9
0,5
-
мел
74,8
71,8
72,51
70,1
76,5
34,5
глина
-
-
-
-
-
10,5
аэросил
-
-
-
-
-
10,5
раствор Na(OH) 25%-ной концентрации
50
Таблица 2
Наименование показателей
Составы по примерам
I
II
III
IV
V
прототип
Удобонаносимость
хор.
хор.
хор.
хор.
хор.
хор.
Шлифуемость
хор.
хор.
хор.
хор.
хор.
хор.
Усадка, наличие трещин
нет
нет
нет
нет
есть
нет
Жизнеспособность, час
24
21
20
22
16
1
Время высыхания, мин
15
10
10
20
25
10